(57)【要約】      （修正有）【課題】高い電極密度と優れたレート放電特性を両立した正極活物質を提供する。【解決手段】正極活物質がリチウムリン酸バナジウムとその表面に付着した炭素であり、アルゴンレーザーのラマンスペクトルにおいて、１２００〜１４５０ｃｍ−１のピークＰＡ、１４５０〜１７００ｃｍ−１のピークＰＢ、７８０〜９８０ｃｍ−１のピークＰＣを有し、２００〜１８００ｃｍ−１において、ピークＰＡの強度を１とした際、ピークＰＡとピークＰＢの２つのピーク間の最小（Ｖバンド）のラマン強度が０．２８以下で、ピークＰＣのラマン強度が０．６以上１．０以下である。【選択図】図３
2015185253.tif 000002
【特許請求の範囲】
【請求項１】
正極活物質とその表面に付着した炭素と、を含み、前記正極活物質はリチウムリン酸バナジウムであり、前記正極は、アルゴンイオンレーザーを用いたラマンスペクトルにおいて、１２００〜１４５０ｃｍ−１に位置するピークＰＡ（Ｄバンド）と、１４５０〜１７００ｃｍ−１に位置するピークＰＢ（Ｇバンド）と、７８０〜９８０ｃｍ−１に位置するピークＰＣと、を有し、波数領域２００〜１８００ｃｍ−１において、ピークＰＡの強度を１、最小ピーク強度を０として規格化した際、前記ピークＰＡと前記ピークＰＢの２つのピーク間の最小（Ｖバンド）のラマン強度が０．２８以下であり、前記ピークＰＣのラマン強度が０．６以上１．０以下であることを特徴とする正極。
【請求項２】
前記ピークＰＡと前記ピークＰＢの２つのピーク間の最小（Ｖバンド）のラマン強度が０．２４以上、０．２８以下であることを特徴とする請求項１に記載の正極。
【請求項３】
前記正極活物質はＬｉＶＯＰＯ４であることを特徴する請求項１または２に記載の正極。
【請求項４】
正極と、負極と、電解質と、が容器に収容されたリチウムイオン二次電池であって、前記正極が、請求項１乃至３のいずれか１項に記載の正極であることを特徴とするリチウムイオン二次電池。
【発明の詳細な説明】
【技術分野】
【０００１】
本発明は、正極及びそれを用いたリチウムイオン二次電池に関する。
【背景技術】
【０００２】
従来、リチウムイオン二次電池の正極材料（正極活物質）としてＬｉＣｏＯ２やＬｉＮｉ１／３Ｍｎ１／３Ｃｏ１／３Ｏ２等のＬｉ系層状化合物やＬｉＭｎ２Ｏ４等のスピネル化合物が用いられてきた。近年では、ＬｉＦｅＰＯ４に代表されるポリアニオン系化合物が注目されている。ポリアニオン系化合物は高温での熱安定性が高く、安全性が高いことが知られている。
【０００３】
ポリアニオン系化合物では、その結晶格子が有する四面体骨格に電子が強く引き寄せられ、結晶格子中の金属原子が孤立する。そのため、ポリアニオン系化合物の電子伝導性はＬｉ系層状化合物に比べて低い傾向にある。このような電子伝導性の低いポリアニオン系化合物を正極活物質として用いたリチウムイオン二次電池では、理論容量に対して十分な容量が得られなかったり、レート特性が低くなったりする傾向がある。
【０００４】
ポリアニオン系化合物として特許文献１に記載されているリチウムリン酸バナジウム化合物は、活物質粒子の微細化により、反応面積を増やし、リチウムイオン拡散を容易にすることでレート特性が向上することが開示されている。
しかしながら、粒子を微細化したことにより、従来の活物質粒子に比べ電極内に存在する粒子数が増えるため、各粒子に導電性を付与するには導電助剤量を通常よりも多く必要とする。導電助剤量を増やせば、電極内に存在する活物質粒子比率が少なくなり、電極密度が低下し、電池容量やレート特性など様々な特性の劣化が生じてしまう。
【０００５】
特許文献２では、正極活物質の表面に導電助剤を付着させながらも粉体密度を向上させ電極密度を高める方法が記載されている。
しかし、このような正極活物質表面に導電助剤を付着させ粉体密度を向上させる方法には、強い圧力及びせん断力を加えて行う為かえってレート放電特性が劣るという課題があった。
【先行技術文献】
【特許文献】
【０００６】
【特許文献１】特開２００４−３０３５２７号公報
【特許文献２】特開２００３−８６１７４号公報
【発明の概要】
【発明が解決しようとする課題】
【０００７】
本発明は、上記従来技術の有する課題に鑑みてなされたものであり、高い電極密度と優れたレート放電特性を両立した正極及びそれを用いたリチウムイオン二次電池を得ることを目的とする。
【課題を解決するための手段】
【０００８】
上記目的を達成するために、本発明にかかる正極は、正極活物質とその表面に付着した炭素と、を含み、前記正極活物質はリチウムリン酸バナジウムであり、前記正極は、アルゴンイオンレーザーを用いたラマンスペクトルにおいて、１２００〜１４５０ｃｍ−１に位置するピークＰＡ（Ｄバンド）と、１４５０〜１７００ｃｍ−１に位置するピークＰＢ（Ｇバンド）と、７８０〜９８０ｃｍ−１に位置するピークＰＣと、を有し、波数領域２００〜１８００ｃｍ−１において、ピークＰＡの強度を１、最小ピーク強度を０として規格化した際、前記ピークＰＡと前記ピークＰＢの２つのピーク間の最小（Ｖバンド）のラマン強度が０．２８以下であり、前記ピークＰＣのラマン強度が０．６以上１．０以下であることを特徴とする。
【０００９】
この様な構成にすることにより、高い電極密度と優れたレート放電特性を両立することができる。
【００１０】
本発明にかかる正極は、前記ピークＰＡと前記ピークＰＢの２つのピーク間の最小（Ｖバンド）のラマン強度が０．２４以上、０．２８以下であることが好ましい。かかる構成により、高い電極密度と優れたレート放電特性とをより高いレベルで両立することができる。
【００１１】
また、前記正極活物質はＬｉＶＯＰＯ４を含有することが好ましい。
【００１２】
また、本発明にかかるリチウムイオン二次電池は、正極と、負極と、電解質と、が容器に収容され、前記正極が上述した構成であることを特徴とする。
【００１３】
この様な構成にすることにより、高い電極密度と優れたレート放電特性を両立することができる。
【発明の効果】
【００１４】
本発明の正極、及びリチウムイオン二次電池によれば、高い電極密度と優れたレート放電特性を得ることができる。
【図面の簡単な説明】
【００１５】
【図１】本実施形態のリチウムイオン二次電池の構造を示す模式断面図である。
【図２】本実施形態の正極の構造を示す模式断面図である。
【図３】本実施形態の正極のラマンスペクトルである。
【発明を実施するための形態】
【００１６】
以下、図面を参照しながら本発明の好適な実施形態について説明する。なお、本発明は以下の実施形態に限定されるものではない。また以下に記載した構成要素には、当業者が容易に想定できるもの、実質的に同一のものが含まれる。さらに以下に記載した構成要素は、適宜組み合わせることができる。
【００１７】
本実施形態の正極は、正極活物質とその表面に付着した炭素と、を含み、前記正極活物質はリチウムリン酸バナジウムであり、前記正極は、アルゴンイオンレーザーを用いたラマンスペクトルにおいて、１２００〜１４５０ｃｍ−１に位置するピークＰＡ（Ｄバンド）と、１４５０〜１７００ｃｍ−１に位置するピークＰＢ（Ｇバンド）と、７８０〜９８０ｃｍ−１に位置するピークＰＣと、を有し、波数領域２００〜１８００ｃｍ−１において、ピークＰＡの強度を１、最小ピーク強度を０として規格化した際、前記ピークＰＡと前記ピークＰＢの２つのピーク間の最小（Ｖバンド）のラマン強度が０．２８以下であり、前記ピークＰＣのラマン強度が０．６以上１．０以下であることを特徴としている。
【００１８】
（正極）
正極１０は、図２に示すように、板状（膜状）の正極集電体１２と、正極集電体１２上に形成された正極活物質層１４とを有している。
【００１９】
（正極活物質層）
正極活物質層１４は、正極活物質、導電助剤としての炭素、バインダーから主に構成されるものである。
【００２０】
（正極活物質）
正極活物質は、下記式（１）で表される化合物が好ましい。
ＬｉＶＯＰＯ４    ・・・（１）
【００２１】
ＬｉＶＯＰＯ４の平均一次粒子径としては、３０ｎｍ〜３００ｎｍが好ましい。この様な粒径にすることにより、更に優れたレート特性が得られる。
【００２２】
ここで、粒径が３００ｎｍ以上の粒子であるとき、粒子内のリチウムイオンの拡散距離が比較的長くなるため、導電性が低くなる可能性があり、３０ｎｍ以下であると容量は良好なもののサイクル特性が低下する可能性がある。
平均一次粒子径は、より好ましくは３０〜２００ｎｍの範囲にあるとよい。このような構成によれば、粒子内のリチウムイオンの拡散距離が更に短くなるため、導電性が向上する。
【００２３】
なお、平均一次粒子径の測定は、既存の方法で測定することができ、走査型電子顕微鏡（ＳＥＭ）及び透過型電子顕微鏡（ＴＥＭ）等の顕微鏡にて測定可能である。
【００２４】
（導電助剤）
導電助剤としての炭素は、カーボンブラック類、黒鉛類、カーボンナノチューブ（ＣＮＴ）、気相成長炭素繊維（ＶＧＣＦ）などが挙げられる。カーボンブラック類としてはアセチレンブラック、オイルファーネス、ケッチェンブラック、などがある。またカーボンブラック類および黒鉛類、カーボンナノチューブ（ＣＮＴ）、気相成長炭素繊維（ＶＧＣＦ）など含む１種類以上の炭素を含むことがより好ましい。
【００２５】
導電助剤の混合比は正極全体に対して６〜１０重量％であることが好ましい。導電助剤の量が少なすぎると電子伝導性が低くなり、レート放電特性が低下する可能性があり、導電助剤の量が多すぎると集電体との結着力が不足する可能性がある。
【００２６】
（バインダー）
バインダーとしてはポリフッ化ビニリデン（ＰＶＤＦ）、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰ−ＴＦＥ系フッ素ゴム）、芳香族ポリアミド、セルロース、スチレン・ブタジエンゴム、イソプレンゴム、ブタジエンゴム、エチレン・プロピレンゴム等を用いてもよい。また、スチレン・ブタジエン・スチレンブロック共重合体、その水素添加物、スチレン・エチレン・ブタジエン・スチレン共重合体、スチレン・イソプレン・スチレンブロック共重合体、その水素添加物等の熱可塑性エラストマー状高分子を用いてもよい。更に、シンジオタクチック１、２−ポリブタジエン、エチレン・酢酸ビニル共重合体、プロピレン・α−オレフィン（炭素数２〜１２）共重合体等を用いてもよい。電極密度を高くするという観点からバインダーとして用いられる高分子の比重は１．２ｇ／ｃｍ３より大きいことが好ましい。また電極密度を高くし、且つ接着力を高める点から重量平均分子量が７０万以上であることが好ましい。
【００２７】
正極活物質層１４に含まれるバインダーの含有率は、活物質層の質量を基準として４〜１０質量％であることが好ましい。バインダーの含有率が４質量％未満となると、バインダーの量が少なすぎて強固な活物質層を形成できなくなる可能性が大きくなる。また、バインダーの含有率が１０質量％を超えると、電気容量に寄与しないバインダーの量が多くなり、十分な体積エネルギー密度を得ることが困難となる可能性が大きくなる。また、この場合、特にバインダーの電子伝導性が低いと活物質層の電気抵抗が上昇し、十分な電気容量が得られなくなる可能性が大きくなる。
【００２８】
（正極集電体）
正極集電体１２は、導電性の板材であればよく、例えば、アルミニウム、銅、ニッケル箔の金属薄板を用いることができる。
【００２９】
以上、上述した構成材料により正極は構成されるが、さらにＶバンドのラマン強度が０．２４以上、０．２８以下であると、より優れた電極密度とレート特性が得られるためより好ましい。
【００３０】
なお、アルゴンイオンレーザーを用いたラマンスペクトルは、公知のアルゴンイオンレーザーを用いたラマン測定装置を用いればよく、例えば、波長５１４．５３２ｎｍのアルゴンイオンレーザーを用いて測定すればよい。
【００３１】
この正極１０を用いると、以下の理由により、高い電極密度と優れたレート放電特性を両立したリチウムイオン二次電池が得られるものと推察される。１２００〜１４５０ｃｍ−１に位置するピークＰＡ（Ｄバンド）と、１４５０〜１７００ｃｍ−１に位置するピークＰＢ（Ｇバンド）の２つのピーク間の最小（Ｖバンド）の規格化ラマン強度（以降、規格化したラマン強度を規格化ラマン強度として記載する。）が０．２８以下であると、正極活物質と導電助剤の複合化処理時に導電助剤を変質させる事なく正極活物質表面に均等に付着させ、電極としての高密度化を図り、これにより活物質間における電子伝導性に優れた構造が得られ、ひいては電池として優れたレート放電特性が得られると考えられる。特に０．２４４以上０．２５６以下であるとき、レート放電特性が良好でかつ良好な電極密度が得られると考えられる。
さらに、波数７８０〜９８０ｃｍ−１に位置するピークＰＣの規格化ラマン強度は０．６以上１．０以下であると、導電助剤が適度な量で、適当な厚みの膜が、正極活物質表面に均一に付し、活物質間における電子伝導性が向上した構造が得られる。その様な構造により、電池として優れたレート放電特性が得られると考えられる。
【００３２】
ここで、上述したＶバンドの規格化ラマン強度は０．２８を超えると、導電助剤を変質させる可能性が大きくなる。また、ピークＰＣの規格化ラマン強度は、０．６より小さいと正極活物質表面に付着している導電助剤の層がＬｉイオンの脱着を阻害するためにイオン伝導性が劣化し充放電特性が悪化すると予想され、１．０より大きいと正極活物質表面への導電助剤の付着が不十分となり、電極内に導電助剤の凝集体が存在するために高い電極密度を得る事が出来なくなるおそれがあると考えられる。
【００３３】
１２００〜１４５０ｃｍ−１に位置するピークＰＡ  （Ｄバンド）と、１４５０〜１７００ｃｍ−１に位置するピークＰＢ（Ｇバンド）の２つのピーク間の最小（Ｖバンド）の規格化ラマン強度及び波数７８０〜９８０ｃｍ−１に位置するピークＰＣの規格化ラマン強度は、正極活物質と導電助剤の複合化処理時のせん断力によって調整される。その力が大きくなると前記Ｖバンドの規格化ラマン強度は上り、前記ピークＰＣの規格化ラマン強度は下がる。
【００３４】
Ｖバンドを０．２８以下に調整するためには、複合化装置の回転数を下げる方法、処理時間を短縮する方法、活物質と導電助剤の投入量を増やす方法、複合化処理装置の傾きを小さくなる様に設置する方法などが挙げられる。これらは１種を単独で、又は２種以上を併用する事が出来る。
ＰＣの規格化ラマン強度は０．６以上１．０以下にするためには、複合化装置の回転数や処理時間、活物質と導電助剤の投入量を適宜調整する。これらは１種を単独で、又は２種以上を併用する事が出来る。
【００３５】
次に、上述した正極を備えるリチウム二次電池の構成を説明する。
【００３６】
（リチウムイオン二次電池）
本実施形態におけるリチウムイオン二次電池の構成例を図１に示す。リチウムイオン二次電池は、リチウムを吸蔵放出可能な正極、負極およびセパレータより構成される。正極、負極、およびセパレータは容器に封入されており、電解質が含浸された状態で充電および放電がおこなわれる。リチウムイオン二次電池１００は、主として、積層体３０、積層体３０を密閉した状態で収容する容器５０、及び積層体３０に接続された一対のリード６０，６２を備えている。
【００３７】
積層体３０は、一対の正極１０、負極２０がセパレータ１８を挟んで対向配置されたものである。正極１０は、正極集電体１２上に正極活物質層１４が設けられたものであり、負極２０は、負極集電体２２上に負極活物質層２４が設けられたものである。また、正極活物質層１４及び負極活物質層２４は、セパレータ１８の両側にそれぞれ接触している。さらに正極集電体１２及び負極集電体２２の端部には、それぞれリード６０，６２が接続されており、リード６０，６２の端部は容器５０の外部にまで延びている。
【００３８】
（負極）
負極２０は、板状の負極集電体２２と、負極集電体２２上に形成された負極活物質層２４を備える。負極集電体２２、バインダー、導電助剤は、それぞれ、正極と同様のものを使用できる。また、負極活物質は特に限定されず、公知の電池用の負極活物質を使用できる。負極活物質としては、例えば、リチウムイオンを吸蔵・放出（インターカレート・デインターカレート、或いはドーピング・脱ドーピング）可能な黒鉛、難黒鉛化炭素、易黒鉛化炭素、低温度焼成炭素等の炭素材料、Ａｌ、Ｓｉ、Ｓｎ等のリチウムと化合することのできる金属、ＳｉＯ、ＳｉＯ２、ＳｎＯ２等の酸化物を主体とする非晶質の化合物、または、酸化ケイ素とケイ素との複合体、チタン酸リチウム（Ｌｉ４Ｔｉ５Ｏ１２）等を含む粒子が挙げられる。中でも不可逆容量などの点から黒鉛を用いることが好ましい。
【００３９】
（電解質）
電解質は、正極活物質層１４、負極活物質層２４、及び、セパレータ１８の内部に含浸させるものである。電解質としては、特に限定されず、例えば、本実施形態では、リチウム塩を含む電解液（電解質水溶液、有機溶媒を使用する電解質溶液）を使用することができる。ただし、電解液は電気化学的に分解電圧が低いことにより、充電時の耐用電圧が低く制限されるので、有機溶媒を使用する電解液（非水電解液）であることが好ましい。電解液としては、リチウム塩を非水溶媒（有機溶媒）に溶解したものが好適に使用される。リチウム塩としては、例えば、ＬｉＰＦ６、ＬｉＣｌＯ４、ＬｉＢＦ４、ＬｉＡｓＦ６、ＬｉＣＦ３ＳＯ３、ＬｉＣＦ３、ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２、ＬｉＢＯＢ等の塩が使用できる。なお、これらの塩は１種を単独で使用してもよく、２種以上を併用してもよい。
【００４０】
また、有機溶媒としては、環状カーボネートと鎖状カーボネートの混合物を用いることができる。環状カーボネートとしてプロピレンカーボネート、エチレンカーボネート、フルオロエチレンカーボネート、鎖状カーボネートとしてジエチルカーボネート、ジメチルカーボネート、メチルエチルカーボネート等が好ましく挙げられる。これらは単独で使用してもよく、２種以上を任意の割合で混合して使用してもよい。
【００４１】
なお、本実施形態において、電解質は液状以外にゲル化剤を添加することにより得られるゲル状電解質であってもよい。また、電解液に代えて、固体電解質（固体高分子電解質又はイオン伝導性無機材料からなる電解質）が含有されていてもよい。
【００４２】
（セパレータ）
セパレータ１８は、電気絶縁性の多孔体であり、例えば、ポリエチレン、ポリプロピレン又はポリオレフィンからなるフィルムの単層体、積層体や上記樹脂の混合物の延伸膜、或いは、セルロース、ポリエステル及びポリプロピレンからなる群より選択される少なくとも１種の構成材料からなる繊維不織布が挙げられる。
【００４３】
（容器）
容器５０は、その内部に積層体３０及び電解液を密封するものである。容器５０は、電解液の外部への漏出や、外部からの電気化学デバイス１００内部への水分等の侵入等を抑止できるものであれば特に限定されない。例えば、容器５０として、図１に示すように、金属箔を高分子膜で両側からコーティングした金属ラミネートフィルムを利用できる。容器５０は外装体とも呼ばれる。また、金属ラミネートフィルムを外装体に用いるとレート放電特性に優れたリチウムイオン二次電池が得られる。その理由は定かでないが、電極にリチウムイオンが挿入される際に電極は膨張または収縮する。金属ラミネートフィルムは電極の膨張および収縮に追従し、リチウムイオンの移動を阻害しないため、レート放電特性に優れるものと推測される。金属箔としては例えばアルミ箔を、高分子膜としてはポリプロピレン等の膜を利用できる。例えば、外側の高分子膜の材料としては融点の高い高分子例えばポリエチレンテレフタレート（ＰＥＴ）、ポリアミド等が好ましく、内側の高分子膜の材料としてはポリエチレン、ポリプロピレン等が好ましい。
【００４４】
（リード）
リード６０，６２は、アルミニウム等の導電材料から形成されている。
【００４５】
次に、本実施形態の正極およびリチウムイオン二次電池における製造方法について説明する。
【００４６】
（正極の製造方法）
本実施形態にかかる電極の製造方法は、複合化工程とスラリー作製工程、電極塗布工程、および圧延工程とを備える。
【００４７】
（複合化工程）
まず複合化工程では、正極活物質と導電助剤とをせん断力を加えながら混合し、導電助剤が変質しない程度に複合化粒子の密度を高めながら、正極活物質表面に均一に導電助剤を付着させる。
【００４８】
（スラリー作製工程）
次に、正極活物質と導電助剤からなる複合化粒子にバインダー及びそれらの種類に応じた溶媒、例えばＰＶＤＦの場合はＮ−メチル−２−ピロリドン、Ｎ，Ｎ−ジメチルホルムアミド等の溶媒を混合しスラリーを作製する。
【００４９】
（電極作製工程）
そのスラリーを、ドクターブレード、スロットダイ、ノズル、グラビアロールなどの公知の方法の中から適宜選択し塗布を行う。塗布の量やライン速度の調整により正極担持量を調整することができる。スラリーの塗布の後は、乾燥を行い、溶媒を揮発させる。
【００５０】
（圧延工程）
最後にロールプレスにより圧延を行い正極が完成する。このとき、ロールを加熱しバインダーを柔らかくすることにより、より高い電極密度を得ることができる。ロールの温度は１００℃〜２００℃の範囲が好ましい。
【００５１】
（負極の製造方法）
一方、負極は、上述の複合化工程を除いたスラリー作製工程、電極塗布工程、および圧延工程により作製することができる。なお各工程は、正極と同様の条件にて作製可能である。
【００５２】
このようにして得られた正極及び負極の間にセパレータを挟んだ状態で、電解液と共に容器５０内に挿入し、容器５０の入り口をシールすればリチウムイオン二次電池が完成する。
【００５３】
なお、引き出しのための電極として、リード６０、６２を正極集電体１２、負極集電体２２にそれぞれ溶接しておくことにより、図１のようなリチウムイオン二次電池が完成する。
【実施例】
【００５４】
以下、実施例及び比較例に基づいて本発明をより具体的に説明するが、本発明は以下の実施例に限定されるものではない。
【００５５】
（実施例１）
（評価用セルの作製）
正極活物質としてＬｉＶＯＰＯ４と、導電助剤としてケッチェンブラックを１０度に傾斜させたホソカワミクロン製メカノフュージョンを用いて、回転数２５００ｒｐｍ条件下で複合化をおこなった。ポリフッ化ビニリデン（ＰＶｄＦ）を加え、重量比がＬｉＶＯＰＯ４：ケッチェンブラック：ＰＶｄＦ＝８４：８：８となるように混合した。そして、溶媒であるＮ−メチル−２−ピロリドン（ＮＭＰ）を加えてスラリーを調製した後、固練りを１時間行った。その後ＮＭＰを追加して粘度を５０００ｍＰａ・ｓに調整した。ドクターブレード法により集電体であるアルミニウム箔上に塗布し、１００℃で１０分間乾燥を行った。その後１００℃に加熱したロールプレスにより線圧２ｔｃｍ−１で圧延をおこない、正極を作製した。正極の活物質担持量は１２ｍｇ／ｃｍ２となるように調整した。
【００５６】
次に、負極として天然黒鉛と人造黒鉛の複合体とアセチレンブラックとポリイミド樹脂のＮメチルピロリドン（ＮＭＰ）溶液を天然黒鉛と人造黒鉛の複合体：アセチレンブラック：ポリイミド樹脂＝９３：３：４の割合になるように混合し、スラリー状の塗料を作製した。塗料を集電体である銅箔に塗布し、乾燥、圧延することによって負極を作製した。
【００５７】
正極と、負極とを、それらの間にポリエチレン微多孔膜からなるセパレータを挟んで積層し、積層体（電池素体）を得た。この積層体を、外装体となるアルミラミネートパック（アルミニウム箔の２つの主面にポリプロピレン（ＰＰ）とポリエチレンテレフタラート（ＰＥＴ）とをそれぞれ被覆した積層シートの袋体）に入れた。
電解液はエチレンカーボネート（ＥＣ）、ジエチルカーボネート（ＤＥＣ）を体積比３：７で混合し、支持塩としてＬｉＰＦ６を１．５ｍｏｌ／Ｌになるよう溶解した。積層体を入れたアルミラミネートパックに、上記電解液を注入した後、真空シールし、実施例１の評価用セルを作製した。
【００５８】
（実施例２）
メカノフュージョンの回転数を２２００ｒｐｍへ変更したこと以外は実施例１と同様の方法で評価用セルを作製した。
【００５９】
（実施例３）
メカノフージョンの回転数を２８００ｒｐｍへ変更したこと以外は実施例１と同様の方法で評価用セルを作製した。
【００６０】
（実施例４）
メカノフュージョンの回転数を３０００ｒｐｍへ変更したこと以外は実施例１と同様の方法で評価用セルを作製した。
【００６１】
（実施例５）
メカノフュージョンの回転数を３２００ｒｐｍへ変更したこと以外は実施例１と同様の方法で評価用セルを作製した。
【００６２】
（実施例６）
メカノフュージョンの回転数を３７００ｒｐｍへ変更したこと以外は実施例１と同様の方法で評価用セルを作製した。
【００６３】
（実施例７）
メカノフュージョンの回転数を２６００ｒｐｍへ変更したこと以外は実施例１と同様の方法で評価用セルを作製した。
【００６４】
（実施例８）
メカノフュージョンの回転数を２４００ｒｐｍへ変更したこと以外は実施例１と同様の方法で評価用セルを作製した。
【００６５】
（実施例９）
メカノフュージョンの回転数を２３００ｒｐｍへ変更したこと以外は実施例１と同様の方法で評価用セルを作製した。
【００６６】
（実施例１０）
メカノフュージョンの回転数を４０００ｒｐｍへ変更したこと以外は実施例１と同様の方法で評価用セルを作製した。
【００６７】
（実施例１１）
メカノフュージョンの回転数を２０００ｒｐｍへ変更したこと以外は実施例１と同様の方法で評価用セルを作製した。
【００６８】
（実施例１２）
メカノフュージョンの回転数を４２００ｒｐｍへ変更したこと以外は実施例１と同様の方法で評価用セルを作製した。
【００６９】
（比較例１）
メカノフュージョンの回転数を４３００ｒｐｍへ変更したこと以外は実施例１と同様の方法で評価用セルを作製した。
【００７０】
（比較例２）
メカノフュージョンの回転数を４５００ｒｐｍへ変更したこと以外は実施例１と同様の方法で評価用セルを作製した。
（比較例３）
メカノフュージョンの回転数を１７００ｒｐｍへ変更したこと以外は実施例１と同様の方法で評価用セルを作製した。
【００７１】
（比較例４）
メカノフュージョンの回転数を１５００ｒｐｍへ変更したこと以外は実施例１と同様の方法で評価用セルを作製した。
【００７２】
（比較例５）
メカノフュージョンの回転数を１３００ｒｐｍへ変更したこと以外は実施例１と同様の方法で評価用セルを作製した。
【００７３】
（レート放電特性の評価）
実施例１のレート放電特性（単位：％）をそれぞれ求めた。なお、レート放電特性とは、０．１Ｃでの放電容量を１００％とした場合の１Ｃでの放電容量の比率とし、低レートから高レートに渡り放電特性がどの程度維持されているかを評価した結果を表１に示す。レート放電特性は大きいほど好ましいが、７０％以上を良好なものと判断した。
【００７４】
（電極密度の評価）
電極密度は電極の重量と塗膜の面積及び厚みから計算した。その結果を表１に示す。電極密度は大きいほど好ましいが、２．１０（単位：ｇ／ｃｍ３）以上を良好なものと判断した。
【００７５】
（ラマン散乱強度の評価）
ホリバ・ジョバンイボン社製アルゴンレーザーラマン装置を用いて、波長５１４．５３２ｎｍのアルゴンイオンレーザーを用いて正極のラマンスペクトルを測定した。そのラマンスペクトルの一例を図３に示す。図３のように
波数領域２００〜１８００ｃｍ−１において、ピークＰＡ  （Ｄバンド）の強度を１、最小ピーク強度を０としてラマンスペクトルを規格化した。
ピークＰＡとピークＰＢ間のラマン強度及びピークＰＣのラマン強度は正極の測定箇所を変え、１０点測定したものの平均値である。
【００７６】
表１に示す結果から明らかなように、正極の波数１２００〜１７００ｃｍ−１間に存在する２つのピーク間の最小の規格化ラマン散乱強度が０．２８以下であり、波数７８０〜９８０ｃｍ−１間の最大の規格化ラマン散乱強度が０．６以上１．０以下である場合に高レート条件でも優れた放電特性を示し、かつ高い電極密度を得られることがわかる。
【００７７】
【表１】
2015185253.tif 000003
【符号の説明】
【００７８】
１０・・・正極，２０・・・負極、１２・・・正極集電体、１４・・・正極活物質層、１８・・・セパレータ、２２・・・負極集電体、２４・・・負極活物質層、３０・・・積層体、５０・・・容器、６０，６２・・・リード、１００・・・リチウムイオン二次電池。
【図１】
2015185253.tif 000004
【図２】
2015185253.tif 000005
【図３】
2015185253.tif 000006